(57)【特許請求の範囲】
【請求項１】
着色剤、重合性モノマー又はオリゴマー、光重合開始剤の３成分を含有して構成される感光性着色組成物において、
前記重合性モノマー又はオリゴマーが、カルボキシル基を有するモノマー又はオリゴマーを含み、かつ、感光性着色組成物の固形分の２０重量％以上を占め、かつ、前記光重合開始剤として、オキシムエステル系化合物及びアルキルフェノン系化合物の両者を、前記オキシムエステル系化合物が、感光性着色組成物の固形分の０．５〜１．０重量％を占めるように含むことを特徴とする感光性着色組成物。
【請求項２】
基板上に、液晶を駆動するアクティブ素子、このアクティブ素子を覆って設けられた複数色の着色画素、及び前記アクティブ素子によって駆動される画素電極を備えた液晶表示装置用アレイ基板において、
複数色の前記着色画素のうち１色又は複数色の着色画素が、前記請求項１記載の感光性着色組成物を硬化して形成されたものであることを特徴とする液晶表示装置用アレイ基板。
【請求項３】
アレイ基板と、このアレイ基板に所定の隙間を保持して対向配置された対向基板とを備える液晶表示装置において、
アレイ基板が請求項２記載のアレイ基板であることを特徴とする液晶表示装置。
【発明の詳細な説明】
【技術分野】
【０００１】
本発明は、液晶表示装置用着色組成物に関するものであり、特に該着色組成物を用いて、ＴＦＴなどの液晶駆動素子をマトリクス状に配設したアレイ基板側にカラーフィルタを配設する液晶表示装置に関するものである。
【背景技術】
【０００２】
カラー液晶表示装置はコンピュータ端末表示装置、テレビ画像表示装置を中心に急速に普及が進んでいる。このカラー液晶表示装置は、図１に示すように、アレイ基板と、このアレイ基板に所定の隙間を保持して対向配置された対向基板と、これら２つの基板間に狭持された液晶層とを備えて構成されるものであり、アレイ基板および対向基板の一方の基板に、カラー化のために通常、赤色、緑色、青色の３色の着色画素からなるカラーフィルタが設けられている。
【０００３】
近年、この液晶表示装置は、高コントラスト化、高視野角化、低消費電力等の様々な要求があり、液晶表示装置のカラー表示化には必要不可欠なカラーフィルタにおいても同様の要求を達成する必要がある。通常、カラーフィルタは対向基板に設けられていたが、最近ではこのカラーフィルタをアレイ基板側に形成する試みもなされている。（例えば、特許文献１、２）
これまでアレイ基板と対向基板との貼り合せ時の位置ずれによる表示不良を防ぐために、カラーフィルタに設けられるブラックマトリクス（以下「ＢＭ」と称する）と呼ばれる遮光部を、アレイ基板側の配線よりも広く設けなければならず、画素の開口率を向上させることができないという問題があった。一方、カラーフィルタをアレイ基板側に形成することにより、このような問題を解決することができる。
【０００４】
図２は、カラーフィルタを構成する着色画素をアレイ基板側に形成した構造の一例である。一画素内での液晶分子の配向方向が複数の方向になるように制御した視野角の広い、マルチドメイン方式の垂直配向の液晶表示装置（ＭＶＡ（Ｍｕｌｔｉ−ｄｏｍａｉｎ  Ｖｅｒｔｉｃａｌ  Ａｌｉｇｎｍｅｎｔ）−ＬＣＤ）の一例の断面を模式的に示した説明図である。なお、視野角の広い水平配向方式（通常、ＩＰＳ、横電界方式などと呼称される）の液晶表示装置の場合、アレイ基板側と対向する基板上の透明導電膜（透明電極）は、構造上省かれることが多い。
【０００５】
図２に示すように、このＭＶＡ方式の液晶表示装置は、液晶層（４）を介して、ガラス基板（１１）上に、液晶の配向制御用のスリットを有する共通電極（１３）が設けられた対向基板（１）と、ガラス基板（２１）上に薄膜トランジスタ層（３）、着色画素（２３）、画素電極（２４）、突起（２５）が設けられたアレイ基板（２）とを配置した構造である。なお、画素電極（２４）は後述するように透明導電膜を画素サイズにパターン形成したもので、通常、配向膜（２７）を介して液晶層（４）に駆動電圧を印加する。突起（２５）及びスリット（１４）は、一画素内で互い違いの位置に設けられている。これら突起（２５）及びスリット（１４）は、液晶分子の配向を制御する機能を有している。この液晶表示装置は、突起（２５）及びスリット（１４）を設けることによって液晶分子の配向を制御する。画素電極（２４）は、ＩＴＯ（酸化インジュウム・スズ）、酸化亜鉛、酸化スズなどからなる透明導電膜であり、フォトエッチングによって１画素毎に区切られて、着色画素（２３）上に設けられている。画素電極（２４）は、着色画素（２３）にフォトリソグラフィ法を用いて形成されたコンタクトホール（２９）により薄膜トランジスタ層（３）と接続されており、電圧を印加することにより一画素毎に液晶を駆動させることが可能となっている。アレイ基板（２）の周辺には駆動回路としてゲート線ドライバ及びデータ線ドライバ、及びこれらを制御するコントローラを有している。なお、ＩＰＳあるいはＦＦＳと呼ばれる液晶の駆動方式において、画素電極（２４）を櫛歯状に形成する。
【０００６】
着色画素（２３）をアレイ基板側に形成する場合、対向基板（１）側にカラーフィルタを構成する着色画素（１８）を形成する場合（図１参照）と異なり、画素電極（２４）を着色画素（２３）上に形成するので、着色画素（２３）と液晶層（４）が配向膜（２７）を介して直接接する構造となり、液晶が着色画素（２３から溶出する不純物の影響を受けてしまうという問題がある。
【０００７】
実際、従来の着色画素材料をアレイ基板側に形成した場合、着色画素の不純物に起因する液晶配向不良、焼き付き現象などの様々な表示不良が起こっていた（例えば、特許文献３、４）。そのため、液晶が着色画素と触れる構成の場合は、着色画素（１２）上に透明樹脂や窒化ケイ素等による保護層（オーバーコート層）を設け、液晶と着色画素が直接触れないようにすることが一般的である。
【０００８】
カラーフィルタ上に保護層（透明樹脂によるオーバーコート層）の形成を省略し、液晶材料への不純物溶出を改善した技術も開示されている（例えば特許文献５、６）。しかし、特許文献５では熱硬化樹脂を用いるために着色画素の材料である組成物の安定性が低下し、ポットライフが短くなるという問題点があった。
【０００９】
特許文献６において、光硬化成分である重合性モノマーの量を増やすことによって架橋密度を向上させて液晶材料への不純物溶出を抑制している。しかし、着色画素材料中の多重合性モノマーの量を増やすと、しばしば表面平坦性が低下するという問題があった。とりわけ、低露光量で形成可能な着色画素材料において表面荒れが発生する現象は顕著であった。
【先行技術文献】
【特許文献】
【００１０】
【特許文献１】特許２７５８４１０号公報
【特許文献２】特開２００１−１５４０１３号公報
【特許文献３】特開２０００−３９６０９号公報
【特許文献４】特開２００２−４０２２５号公報
【特許文献５】特開２００９−１６８８３６号公報
【特許文献６】特開２００３−００４９２９号公報
【発明の概要】
【発明が解決しようとする課題】
【００１１】
しかしながら、近年の液晶表示装置の低価格化は著しく、その製造工程である着色画素形成工程も低価格化の必要に迫られている。前述したように透明樹脂によるオーバーコート層を設けることで従来の着色画素材料でもアレイ基板側に用いることは可能であるが、材料費、工程増による歩留まり低下も低価格化を妨げる要因になっており、オーバーコート層を設けることなくアレイ基板側に形成することができる着色画素が望まれてきているが、前述のような問題により実現が難しかった。また、同様の理由により、着色画素形成工程におけるタクトタイムを低減する必要があるため、着色画素材料として低露光量化や現像時間短縮といった要求がされている。
【００１２】
そこで、本発明は、重合性モノマーの量を増やして液晶材料への不純物溶出を抑制することを前提として、低露光量で着色画素を形成でき、且つ、表面荒れを生じることのない感光性着色組成物を提供することを課題とする。
【００１３】
この感光性着色組成物を使用して得られる着色画素は液晶材料への不純物溶出が少なく、しかも表面荒れがないから、液晶表示装置用アレイ基板に最適である。また、このアレイ基板を使用した液晶表示装置は、液晶配向不良や焼き付き現象などの表示不良がなく、高品質の画面表示が可能である。
【課題を解決するための手段】
【００１４】
本発明者はアレイ基板側に形成する着色画素の材料として用いられる感光性着色組成物の組成と着色画素形成プロセスについて種々検討した結果、着色画素の表面荒れは着色組成物中の重合性モノマー量に依存することを見出した。おおむね以下のようなメカニズムによるものと考えられる。
【００１５】
図２にアレイ基板側にカラーフィルタを具備するＭＶＡ方式液晶表示装置の一例の断面を模式図で示す。ＭＶＡ方式の液晶表示装置においてはアレイ基板（２）を構成する着色画素（２３）がスリットを介して液晶材料と接触するため、カラーフィルタの着色画素に不純物を含むと液晶材料中に溶出し、液晶配向不良が発生、あるいはスイッチングの閾値ずれにより焼き付きが発生するといった表示不良となる。そのため、着色画素からの不純物溶出を防止する目的で、着色画素に十分な架橋密度を持たせることが必要となる。具体的には、着色組成物中の重合性モノマーを固形分中で２０重量％以上、好ましくは３０重量％以上含有する着色組成物を用いる必要がある。
【００１６】
しかし、着色組成物中の重合性モノマーを増量することにより、着色画素全体としての架橋密度は向上するが、露光プロセス時に光架橋反応をしない重合性モノマーの割合が増えることになる。この光架橋しない重合性モノマーがその後のフォトリソグラフィプロセスを経て、着色画素塗膜の表面に凝集することにより表面平坦性を悪化させ、海島構造状の表面ムラとして観察される。
【００１７】
そこで、本発明者は、着色画素の表面と内部の双方について十分に光架橋して、残留する重合性モノマーを低減する技術について検討を繰り返した結果、本発明の組成物に到達した。
【００１８】
すなわち、請求項１に記載の発明は、着色剤、重合性モノマー又はオリゴマー、光重合開始剤の３成分を含有して構成される感光性着色組成物において、
前記重合性モノマー又はオリゴマーが、カルボキシル基を有するモノマー又はオリゴマーを含み、かつ、感光性着色組成物の固形分の２０重量％以上を占め、かつ、前記光重合開始剤として、オキシムエステル系化合物及びアルキルフェノン系化合物の両者を、前記オキシムエステル系化合物が、感光性着色組成物の固形分の０．５〜１．０重量％を占めるように含むことを特徴とする感光性着色組成物である。
【００１９】
この感光性着色組成物は、基板上に塗布して被膜を形成した後、着色画素パターンに紫外線露光することにより露光部位を硬化することができる。
【００２０】
オキシムエステル系化合物から成る光重合開始剤は、光分解によって非常に高い効率でラジカルを生成する。これは移動度の高いメチルラジカルやフェニルラジカルを高効率で生成するためであり、このため、この光重合開始剤を含有する被膜に紫外線を照射すると、その照射量が少ない場合であっても、その被膜表面を十分に硬化させることができる。また、仮に表面が酸素阻害を受ける場合でも、高い硬化性を発揮する。
【００２１】
他方、アルキルフェノン系化合物から成る光重合開始剤は、光吸収により生成するｎπ＊最低励起三重項状態からその励起エネルギーにより小さな結合エネルギーを持つカルボニルとα炭素間の結合がラジカル的に切れ、ベンゾイルラジカルとアルキルラジカルを生成する。その開裂速度は、一般的にα位の置換基の影響を大きく受け、α炭素の電気供与性基を導入することで反応速度は著しく増大する。このため、この光重合開始剤を含有す
る被膜に紫外線を照射すると、その照射量が少ない場合であっても、その被膜の内部を十分に硬化させることができる。アルキルフェノン系化合物の中でも、とりわけ、α−アミノアセトフェノン類は、ベンゼン環にアルキルチオ基やアミノ基を導入することにより３００ｎｍ以上に強い吸収を持ち、高い内部硬化性を示す。
【００２２】
請求項１に係る感光性着色組成物は、光重合開始剤としてオキシムエステル系化合物及びアルキルフェノン系化合物の両者を含むから、紫外線照射量が少ない場合であっても、被膜の表面と内部の双方を十分に硬化させることができる。そして、この感光性着色組成物は十分な量の重合性モノマー又はオリゴマーを含有しているから、硬化した被膜は高い架橋密度を有しており、液晶材料への不純物溶出を抑制することが可能なのである。
【００２４】
後述する実施例４から分かるように、オキシムエステル系化合物が０．５重量％に満たない場合、その露光感度がわずかに劣る傾向にある。他方、オキシムエステル系化合物が１．０重量％を越える場合、実施例７のように、わずかに表面荒れが発生する。これに対し、０．５〜１．０重量％を占める実施例１〜３、実施例５〜６、実施例８〜１２においては、その露光感度が高く、したがって少ない露光量で被膜内外が十分に硬化して、しかも、その表面荒れがない。
【００２６】
重合性モノマー又はオリゴマーがカルボキシル基を有する場合、前記光重合開始剤との相溶性に優れるから、その表面荒れを防止して表面平坦性を向上することができる。すなわち、後述する実施例６及び実施例１１はカルボキシル基を持たない重合性モノマーであり、わずかに表面荒れが発生している。これに対し、カルボキシル基を有する重合性モノマーを使用した実施例１〜５、実施例６〜１０、実施例１２においては、わずかな表面荒れも発生していない。
【００２８】
また、請求項２に記載の発明は、この感光性着色組成物を使用して着色画素を形成したアレイ基板に関するもので、基板上に、液晶を駆動するアクティブ素子、このアクティブ素子を覆って設けられた複数色の着色画素、及び前記アクティブ素子によって駆動される画素電極を備えた液晶表示装置用アレイ基板において、
複数色の前記着色画素のうち１色又は複数色の着色画素が、前記請求項１記載の感光性着色組成物を硬化して形成されたものであることを特徴とする液晶表示装置用アレイ基板である。
【００２９】
また、請求項３に記載の発明は、アレイ基板と、このアレイ基板に所定の隙間を保持して対向配置された対向基板とを備える液晶表示装置において、
アレイ基板が請求項２記載のアレイ基板であることを特徴とする液晶表示装置である。
【００３０】
この液晶表示装置は、アレイ基板上に液晶材料への不純物溶出が少なくしかも表面荒れのない着色画素を備えるから、高品質の画面表示が可能である。しかも、アレイ基板上に着色画素を備えることから、画素の開口率を向上させて、明るい画面表示のできる液晶表示装置とすることができる。
【発明の効果】
【００３１】
以上のように、本発明によれば、液晶材料への不純物溶出を抑制し、低露光量で着色画素を形成でき、且つ、表面荒れがなく表面平坦性に優れた着色画素を形成することが可能となる。
【図面の簡単な説明】
【００３２】
【図１】突起を用いたＭＶＡ方式の通常の液晶表示装置の一例における断面の模式図
【図２】突起を用いたＭＶＡ方式のアレイ基板側にカラーフィルタを具備する液晶表示装置の一例における断面の模式図
【図３】スリットを用いたＭＶＡ方式のアレイ基板側にカラーフィルタを具備する液晶表示装置の一例における断面の模式図
【発明を実施するための形態】
【００３３】
次に、本発明に係る感光性着色組成物を説明するにあたり、まず、この感光性着色組成物を好適に適用する液晶表示装置について説明する。
【００３４】
すなわち、この液晶表示装置は、アレイ基板と、このアレイ基板に所定の隙間を保持して対向配置された対向基板とを備えて構成されるもので、アレイ基板は、支持体となる基板上に、液晶を駆動するアクティブ素子、このアクティブ素子を覆って設けられた複数色の着色画素、及び前記アクティブ素子によって駆動される画素電極を備えている。複数色の着色画素のうち１色又は複数色の着色画素が、本発明に係る感光性着色組成物を硬化して形成された着色被膜によって構成されている。なお、この複数色の着色画素の色彩の組み合わせとしては、赤、緑、青（ＲＧＢ）の組み合わせやそれらにイエロー、マゼンダ、シアンを追加した４〜６色の組み合わせが挙げられるが、本発明のカラーフィルタはＲＧＢ系に対して特に好ましく適用できる。
【００３５】
図３は、本発明の適用可能であるアレイ基板側にカラーフィルタを形成した液晶表示装置の一例の断面図である。突起を形成する代りにスリット（２６）を用いると、液晶分子を傾斜配向させる突起がないから、この部分からの光漏れが減少しコントラストが向上する。このスリット（２６）は、フォトエッチングによって形成できる。スリットは画素電極の形成と同時に行うことが可能なため、突起（２５）を形成する場合と比べて工程削減も可能となる。
【００３６】
アレイ基板の支持体となる基板としては可視光に対してある程度の透過率を有するものが好ましく、より好ましくは８０％以上の透過率を有するものを用いることができる。一般に液晶表示装置に用いられているものでよく、ＰＥＴなどのプラスチック基板やガラスが挙げられるが、通常はガラス基板を用いるとよい。
【００３７】
図３は、アクティブ素子として薄膜トランジスタ（３）を使用した例を示している。この例では、薄膜トランジスタ（３）は、ゲート電極（３１）、ゲート絶縁膜（３２）、半導体層（３４）、ソース電極（３５）及びドレイン電極（３６）によって構成されている。すなわち、透明基板上に、モリブデンやタングステンもしくはその合金等の金属からなる走査線およびゲート電極（３１）を配置し、これらを覆うように酸化ケイ素・窒化ケイ素等からなるゲート絶縁膜（３２）が配置されている。ゲート絶縁膜上にはアモルファス・シリコンなどの半導体層（３４）が配置され、更にモリブデンやアルミニウムからなる信号線、ソース電極（３５）、ドレイン電極（３６）が配置されている。この薄膜トランジスタ（３）の上には、酸化ケイ素・窒化ケイ素等からなる保護層（３３）が配置されている。
【００３８】
次に、本発明に係る感光性着色組成物について説明する。前述のように、本発明に係る感光性着色組成物は、着色画素の形成に好適に利用されるものであり、着色剤、重合性モノマー又はオリゴマー、及び光重合開始剤の３成分を必須成分として含有するものである。本発明に係る感光性着色組成物は、この必須成分のほか、透明な樹脂、増感剤、界面活性剤、連鎖移動剤、貯蔵安定剤、密着向上剤、有機溶剤を含有することができる。
【００３９】
そこで、以下、これら各成分について説明し、続いて、この感光性着色組成物を使用して着色画素を形成する方法について説明する。
【００４０】
［着色剤］
本発明の感光性着色組成物に好適な着色顔料の具体例を、カラーインデックス番号で示す。
【００４１】
赤色フィルタセグメント（画素）を形成するための赤色の感光性着色組成物には、例えばＣ．Ｉ．Ｐｉｇｍｅｎｔ  Ｒｅｄ７、９、１４、４１、４８：１、４８：２、４８：３、４８：４、８１：１、８１：２、８１：３、９７、１２２、１２３、１４６、１４９、１６８、１７７、１７８、１７９、１８０、１８４、１８５、１８７、１９２、２００、２０２、２０８、２１０、２１５、２１６、２１７、２２０、２２３、２２４、２２６、２２７、２２８、２４０、２４６、２５４、２５５、２６４、２７２、２７９等の赤色顔料を用いることができる。赤色の感光性着色組成物には、黄色顔料、橙色顔料を併用することができる。
【００４２】
黄色顔料としてはＣ．Ｉ．Ｐｉｇｍｅｎｔ  Ｙｅｌｌｏｗ１、２、３、４、５、６、１０、１２、１３、１４、１５、１６、１７、１８、２０、２４、３１、３２、３４、３５、３５：１、３６、３６：１、３７、３７：１、４０、４２、４３、５３、５５、６０、６１、６２、６３、６５、７３、７４、７７、８１、８３、８６、９３、９４、９５、９７、９８、１００、１０１、１０４、１０６、１０８、１０９、１１０、１１３、１１４、１１５、１１６、１１７、１１８、１１９、１２０、１２３、１２５、１２６、１２７、１２８、１２９、１３７、１３８、１３９、１４４、１４６、１４７、１４８、１５０、１５１、１５２、１５３、１５４、１５５、１５６、１６１、１６２、１６４、１６６、１６７、１６８、１６９、１７０、１７１、１７２、１７３、１７４、１７５、１７６、１７７、１７９、１８０、１８１、１８２、１８５、１８７、１８８、１９３、１９４、１９９、２１３、２１４等が挙げられる。
【００４３】
橙色顔料としてはＣ．Ｉ．Ｐｉｇｍｅｎｔ  Ｏｒａｎｇｅ３６、４３、５１、５５、５９、６１、７１、７３等が挙げられる。
【００４４】
緑色フィルタセグメントを形成するための緑色の感光性着色組成物には、例えばＣ．Ｉ．Ｐｉｇｍｅｎｔ  Ｇｒｅｅｎ７、１０、３６、３７、５８等の緑色顔料、を用いることができる。緑色着色組成物には赤色着色組成物と同様の黄色顔料を併用することができる。
【００４５】
青色フィルタセグメントを形成するための青色の感光性着色組成物には、例えばＣ．Ｉ．Ｐｉｇｍｅｎｔ  Ｂｌｕｅ１５、１５：１、１５：２、１５：３、１５：４、１５：６、１６、２２、６０、６４、８０等の青色顔料、好ましくはＣ．Ｉ．Ｐｉｇｍｅｎｔ  Ｂｌｕｅ１５：６を用いることができる。
【００４６】
また、青色の感光性着色組成物には、Ｃ．Ｉ．Ｐｉｇｍｅｎｔ  Ｖｉｏｌｅｔ１、１９、２３、２７、２９、３０、３２、３７、４０、４２、５０等の紫色顔料、好ましくはＣ．Ｉ．Ｐｉｇｍｅｎｔ  Ｖｉｏｌｅｔ２３を併用することができる。
【００４７】
また、上記有機顔料と組み合わせて、彩度と明度のバランスを取りつつ良好な塗布性、感度、現像性等を確保するために、無機顔料を組み合わせて用いることも可能である。無機顔料としては、黄色鉛、亜鉛黄、べんがら（赤色酸化鉄（ＩＩＩ））、カドミウム赤、群青、紺青、酸化クロム緑、コバルト緑等の金属酸化物粉、金属硫化物粉、金属粉等が挙げられる。さらに、調色のため、耐熱性を低下させない範囲内で染料を含有させることができる。
【００４８】
［重合性モノマー、オリゴマー］
本発明の感光性着色組成物に用いることのできる重合性モノマー又はオリゴマーとしては、メチル（メタ）アクリレート、エチル（メタ）アクリレート、２−ヒドロキシエチル（メタ）アクリレート、２−ヒドロキシプロピル（メタ）アクリレート、シクロヘキシル（メタ）アクリレート、β−カルボキシエチル（メタ）アクリレート、ジエチレングリコールジ（メタ）アクリレート、１，６−ヘキサンジオールジ（メタ）アクリレート、トリエチレングリコールジ（メタ）アクリレート、トリプロピレングリコールジ（メタ）アクリレート、トリメチロールプロパントリ（メタ）アクリレート、ポリエチレングリコールジ（メタ）アクリレート、ペンタエリスリトールトリ（メタ）アクリレート、１，６−ヘキサンジオールジグリシジルエーテルジ（メタ）アクリレート、ビスフェノールＡジグリシジルエーテルジ（メタ）アクリレート、ネオペンチルグリコールジグリシジルエーテルジ（メタ）アクリレート、ジペンタエリスリトールヘキサ（メタ）アクリレート、トリシクロデカニル（メタ）アクリレート、エステルアクリレート、メラミン（メタ）アクリレート等の各種アクリル酸エステルおよびメタクリル酸エステル、メチロール化メラミンの（メタ）アクリル酸エステル、エポキシ（メタ）アクリレート、ウレタンアクリレート等の各種アクリル酸エステルおよびメタクリル酸エステル、（メタ）アクリル酸、スチレン、酢酸ビニル、ヒドロキシエチルビニルエーテル、エチレングリコールジビニルエーテル、ペンタエリスリトールトリビニルエーテル、（メタ）アクリルアミド、Ｎ−ヒドロキシメチル（メタ）アクリルアミド、Ｎ−ビニルホルムアミド、アクリロニトリル等が挙げられる。また、水酸基を有する（メタ）アクリレートに多官能イソシアネートを反応させて得られる（メタ）アクリロイル基を有する多官能ウレタンアクリレートを用いることもできる。
【００４９】
これら重合性モノマー又はオリゴマーの中でも、２又はそれ以上の官能基を有する多官能の重合性モノマー又はオリゴマーを使用することが望ましい。
【００５０】
また、カルボキシル基を有する多官能の重合性モノマー又はオリゴマーを使用する。カルボキシル基を有する重合性モノマー又はオリゴマーを使用することにより、着色画素の平坦性を一層向上させることができる。カルボキシル基を有し、かつ、多官能の重合性モノマーとしては、例えば、構造式化１や化２を有するモノマーが使用できる。なお、構造式化１を有するモノマーは、大阪有機工業（株）から「ビスコート＃２５００」の商品名で販売されており、後述する実施例にてこのモノマーを使用している。また、別の実施例で使用した東亜合成（株）製「アロニックス  Ｍ−５２０」もカルボキシル基を有する重合性モノマーである。
【００５１】
【化１】
0005556141.tif 000002
（式中Ａはアクリレートを表す）
【００５２】
【化２】
0005556141.tif 000003
［光重合開始剤］
本発明の感光性着色組成物は、少なくとも２種類の光重合開始剤を含有する必要がある。すなわち、オキシムエステル化合物から成る光重合開始剤とアルキルフェノン系化合物から成る光重合開始剤である。
【００５３】
このうち、オキシムエステル化合物は、前述のように、着色被膜の表面を十分に硬化性する上で重要である。このようなオキシムエステル化合物としては、１，２−オクタンジオン，１−〔４−（フェニルチオ）−，２−（Ｏ−ベンゾイルオキシム）〕、Ｏ−（アセチル）−Ｎ−（１−フェニル−２−オキソ−２−（４’−メトキシ−ナフチル）エチリデン）ヒドロキシルアミン等が例示できる。また市販品としては、チバ・スペシャルティ・ケミカルズ社から、「イルガキュアーＯＸＥ−０１」、「イルガキュアーＯＸＥ−０２」等が市販されている。また、このほか、特開２００８−１００９５５号公報や特開２００８−１７９６１１号公報に記載のオキシムエステル化合物を用いることも可能である。
【００５４】
なお、オキシムエステル系化合物は、感光性着色組成物の固形分の０．５〜１．０重量％を占める。０．５重量％に満たない場合、その露光感度がわずかに劣る傾向にある。他方、１．０重量％を越える場合、着色画素にわずかに表面荒れが発生することがある。
【００５５】
次に、アルキルフェノン系化合物は、前述のように、着色被膜の内部を十分に硬化性する上で重要である。このようなアルキルフェノン系化合物としては、４−フェノキシジクロロアセトフェノン、４−ｔ−ブチル−ジクロロアセトフェノン、ジエトキシアセトフェノン、１−（４−イソプロピルフェニル）−２−ヒドロキシ−２−メチルプロパン−１−オン、１−ヒドロキシシクロヘキシルフェニルケトン、２−ベンジル−２−ジメチルアミノ−１−（４−モルフォリノフェニル）−ブタン−１−オン等が例示できる。また、市販品としては、チバ・スペシャルティ・ケミカルズ社から、「イルガキュアー１８４」、「イルガキュアー６５１」、「イルガキュアー２９５９」、「イルガキュアー９０７」、「イルガキュアー３６９」、「イルガキュアー３７９」等が市販されている。
【００５６】
なお、これらオキシムエステル化合物とアルキルフェノン系化合物に加えて、そのほかの光重合開始剤を添加することもできる。そのほかの光重合開始剤としては、アルキルフェノン系化合物、ベンゾイン系化合物、ベンゾフェノン系化合物、チオキサントン系化合物、トリアジン系化合物、ホスフィン系化合物、キノン系化合物、ボレート系化合物、カルバゾール系化合物、イミダゾール系化合物、チタノセン系化合物を例示できる。
【００５７】
なお、ベンゾイン系化合物としては、ベンゾイン、ベンゾインメチルエーテル、ベンゾインエチルエーテル、ベンゾインイソプロピルエーテル、ベンジルジメチルケタール等が例示できる。
【００５８】
また、ベンゾフェノン系化合物としては、ベンゾフェノン、ベンゾイル安息香酸、ベンゾイル安息香酸メチル、４−フェニルベンゾフェノン、ヒドロキシベンゾフェノン、アクリル化ベンゾフェノン、４−ベンゾイル−４’−メチルジフェニルサルファイド、３，３’，４，４’−テトラ（ｔ−ブチルパーオキシカルボニル）ベンゾフェノン等が例示できる。
【００５９】
また、チオキサントン系化合物チオキサントン、２−クロルチオキサントン、２−メチルチオキサントン、イソプロピルチオキサントン、２，４−ジイソプロピルチオキサントン、２，４−ジエチルチオキサントン等が例示できる。
【００６０】
また、トリアジン系化合物としては、２，４，６−トリクロロ−ｓ−トリアジン、２−フェニル−４，６−ビス（トリクロロメチル）−ｓ−トリアジン、２−（ｐ−メトキシフェニル）−４，６−ビス（トリクロロメチル）−ｓ−トリアジン、２−（ｐ−トリル）−４，６−ビス（トリクロロメチル）−ｓ−トリアジン、２−ピペニル−４，６−ビス（トリクロロメチル）−ｓ−トリアジン、２−ピペロニル−４，６−ビス（トリクロロメチル）−ｓ−トリアジン、２，４−ビス（トリクロロメチル）−６−スチリル−ｓ−トリアジン、２−（ナフト−１−イル）−４，６−ビス（トリクロロメチル）−ｓ−トリアジン、２−（４−メトキシ−ナフト−１−イル）−４，６−ビス（トリクロロメチル）−ｓ−トリアジン、２，４−トリクロロメチル−（ピペロニル）−６−トリアジン、２，４−トリクロロメチル（４’−メトキシスチリル）−６−トリアジン等が例示できる。
【００６１】
また、ホスフィン系化合物としては、ビス（２，４，６−トリメチルベンゾイル）フェニルホスフィンオキサイド、２，４，６−トリメチルベンゾイルジフェニルホスフィンオキサイド等が例示できる。
【００６２】
また、キノン系化合物としては、９，１０−フェナンスレンキノン、カンファーキノン、エチルアントラキノン等が例示できる。
【００６３】
光重合開始剤の使用量は、感光性着色組成物の全固形分量を基準として１．０〜５０重量％が好ましく、より好ましくは４．０〜１５重量％である。
【００６４】
［樹脂］
本発明の感光性着色組成物に用いることのできる透明樹脂は、可視光領域の４００〜７００ｎｍの全波長領域において透過率が好ましくは８０％以上、より好ましくは９５％以上である樹脂である。透明樹脂には、熱可塑性樹脂、熱硬化性樹脂が含まれる。
【００６５】
熱可塑性樹脂としては、例えば、ブチラール樹脂、スチレンーマレイン酸共重合体、塩素化ポリエチレン、塩素化ポリプロピレン、ポリ塩化ビニル、塩化ビニル−酢酸ビニル共重合体、ポリ酢酸ビニル、ポリウレタン系樹脂、ポリエステル樹脂、アクリル系樹脂、アルキッド樹脂、ポリスチレン、ポリアミド樹脂、ゴム系樹脂、環化ゴム系樹脂、セルロース類、ポリエチレン、ポリブタジエン、ポリイミド樹脂等が挙げられる。
【００６６】
また、熱硬化性樹脂としては、例えば、エポキシ樹脂、ベンゾグアナミン樹脂、ロジン変性マレイン酸樹脂、ロジン変性フマル酸樹脂、メラミン樹脂、尿素樹脂、フェノール樹脂等が挙げられる。
【００６７】
熱硬化性樹脂としては、構造式化３を有するメラミン化合物又はその多量体と、イソシアネート基含有化合物又は酸無水物とを反応させてなる樹脂を例示することができる。
【００６８】
【化３】
0005556141.tif 000004
（式中、Ｒ１〜Ｒ６は、それぞれ水素原子又はＣＨ２ＯＲ（Ｒは水素原子、又はアルキル基を表し、Ｒ１〜Ｒ６において同一であっても異なっていても良い。）を表し、Ｒ１〜Ｒ６は同一であっても異なっていても良い。）
この反応に用いるイソシアネート基含有化合物の例としては、芳香族、脂肪族または脂環族の各種公知のイソシアネート類を挙げることができる。
【００６９】
例えば、１，５−ナフチレンジイソシアネート、４，４‘−ジフェニルメタンジイソシアネート、４，４’−ジフェニルジメチルメタンジイソシアネート、４，４’−ジベンジルイソシアネート、ジアルキルジフェニルメタンジイソシアネート、テトラアルキルジフ
ェニルメタンジイソシアネート、１，３−フェニレンジイソシアネート、１，４−フェニレンジイソシアネート、トリレンジイソシアネート、キシリレンジイソシアネート、ｍ−テトラメチルキシリレンジイソシアネートなどの芳香族ポリイソシアネート、ブタン−１，４−ジイソシアネート、ヘキサメチレンジイソシアネート、イソプロピレンジイソシアネート、メチレンジイソシアネート、２，２，４−トリメチルヘキサメチレンジイソシアネート、２，４，４−トリメチルヘキサメチレンジイソシアネートなどの脂肪族ポリイソシアネート、シクロヘキサン−１，４−ジイソシアネート、イソホロンジイソシアネート、リジンジイソシアネート、ジシクロヘキシルメタン−４，４‘−ジイソシアネート、１，３−ビス（イソシアネートメチル）シクロヘキサン、メチルシクロヘキサンジイソシアネートなどの脂環族ポリイソシアネート、ダイマー酸のカルボキシル基をイソシアネート基に転化したダイマージイソシアネート等を例示することができる。
【００７０】
また、この反応に用いる酸無水物の例としては、マロン酸無水物、コハク酸無水物、マレイン酸無水物、イタコン酸無水物、フタル酸無水物、ヘキサヒドロフタル酸無水物、テトラヒドロフタル酸無水物、メチルテトラヒドロフタル酸無水物等が挙げることができる。
【００７１】
熱硬化性樹脂においては、その酸価が固形分換算で３〜６０ｍｇＫＯＨ／ｇであることが必要であり、２０〜５０ｍｇＫＯＨ／ｇであればより好ましい。従って、酸無水物の付加反応は、酸価がこの範囲内になるように定量的に反応させる。熱硬化性樹脂の酸価が３ｍｇＫＯＨ／ｇ未満であると、アルカリ現像において現像不良となるおそれがあり、酸価が６０ｍｇＫＯＨ／ｇより大きくなるとアルカリ現像において露光部分の表面が現像液で浸食される、感光性着色組成物の長期保存安定性が低下する等の不具合が生じ易くなる。
【００７２】
上述した熱硬化性樹脂は、以下の方法のいずれかにより調製することができる。
【００７３】
（１）メラミン化合物及びイソシアネ―ト基含有化合物を加温下で混合して反応させる方法。
【００７４】
（２）メラミン化合物及びイソシアネ―ト基含有化合物を加温下で混合して反応させた後、さらに酸無水物を加温下で混合して反応させる方法。
【００７５】
（３）メラミン化合物及び酸無水物を加温下で混合して反応させる方法。
【００７６】
また、前処理としてエバポレーターなどを用いて低沸アルコール化合物を留去する工程と、感光性着色組成物に適した溶剤に溶剤置換する工程を含んでいてもよい。
【００７７】
一般的に、メラミン化合物などの熱硬化性樹脂は、熱反応性が高く、一般的にも長期保存安定性に劣るため、感光性着色組成物中に多量に用いることは困難であった。しかしながら、上述の熱硬化性樹脂においては、メラミン骨格中に複数個存在する熱反応性基のいくつかがイソシアネート基含有化合物または酸無水物との反応に使用されるために、熱反応性が適度に低下し、感光性着色組成物の長期保存安定性が良くなる効果が得られる。また、前記イソシアネート基含有化合物または酸無水物との反応の結果、メラミン樹脂のポリマー鎖が長くなり、メラミン樹脂骨格の自由な動きが束縛されるため、保存安定性が向上するという利点もある。
【００７８】
［増感剤］
増感剤としては、α−アシロキシエステル、アシルフォスフィンオキサイド、メチルフェニルグリオキシレート、ベンジル、９，１０−フェナンスレンキノン、カンファーキノン、エチルアンスラキノン、４，４’−ジエチルイソフタロフェノン、３，３’，４，４’−テトラ（ｔ−ブチルパーオキシカルボニル）ベンゾフェノン等の化合物、トリエタノールアミン、メチルジエタノールアミン、トリイソプロパノールアミン、４−ジメチルアミノ安息香酸メチル、４−ジメチルアミノ安息香酸エチル、４−ジメチルアミノ安息香酸イソアミル、安息香酸２−ジメチルアミノエチル、４−ジメチルアミノ安息香酸２−エチルヘキシル、Ｎ，Ｎ−ジメチルパラトルイジン、４，４’−ビス（ジメチルアミノ）ベンゾフェノン、４，４’−ビス（ジエチルアミノ）ベンゾフェノン、４，４’−ビス（エチルメチルアミノ）ベンゾフェノン等のアミン系化合物を例示できる。これらの増感剤は１種または２種以上混合して用いることができる。増感剤の使用量は、光重合開始剤と増感剤の合計量を基準として０．５〜６０重量％が好ましく、より好ましくは３〜４０重量％である。
【００７９】
［界面活性剤］
界面活性剤としては、アニオン性界面活性剤、カオチン性界面活性剤、両性界面活性剤を使用できる。
【００８０】
アニオン性界面活性剤としては、ポリオキシエチレンアルキルエーテル硫酸塩、ドデシルベンゼンスルホン酸ナトリウム、スチレン−アクリル酸共重合体のアルカリ塩、アルキルナフタリンスルホン酸ナトリウム、アルキルジフェニルエーテルジスルホン酸ナトリウム、ラウリル硫酸モノエタノールアミン、ラウリル硫酸トリエタノールアミン、ラウリル硫酸アンモニウム、ステアリン酸モノエタノールアミン、ステアリン酸ナトリウム、ラウリル硫酸ナトリウム、スチレン−アクリル酸共重合体のモノエタノールアミン、ポリオキシエチレンアルキルエーテルリン酸エステル等が例示できる。
【００８１】
カオチン性界面活性剤としては、ポリオキシエチレンオレイルエーテル、ポリオキシエチレンラウリルエーテル、ポリオキシエチレンノニルフェニルエーテル、ポリオキシエチレンアルキルエーテルリン酸エステル、ポリオキシエチレンソルビタンモノステアレート、ポリエチレングリコールモノラウレートなどのノニオン性界面活性剤；アルキル４級アンモニウム塩やそれらのエチレンオキサイド付加物等が例示できる。
【００８２】
両性界面活性剤としては、アルキルジメチルアミノ酢酸ベタインなどのアルキルベタイン、アルキルイミダゾリン等が例示できる。
【００８３】
［連鎖移動剤］
連鎖移動剤としては、多官能チオールを好適に使用できる。多官能チオールとしては、チオール基を２個以上有する化合物であればよく、例えば、ヘキサンジチオール、デカンジチオール、１，４−ブタンジオールビスチオプロピオネート、１，４−ブタンジオールビスチオグリコレート、エチレングリコールビスチオグリコレート、エチレングリコールビスチオプロピオネート、トリメチロールプロパントリスチオグリコレート、トリメチロールプロパントリスチオプロピオネート、トリメチロールプロパントリス（３−メルカプトブチレート）、ペンタエリスリトールテトラキスチオグリコレート、ペンタエリスリトールテトラキスチオプロピオネート、トリメルカプトプロピオン酸トリス（２−ヒドロキシエチル）イソシアヌレート、１，４−ジメチルメルカプトベンゼン、２、４、６−トリメルカプト−ｓ−トリアジン、２−（Ｎ，Ｎ−ジブチルアミノ）−４，６−ジメルカプト−ｓ−トリアジン等が挙げられる。これらの多官能チオールは、１種または２種以上混合して用いることができる。多官能チオールの使用量は、感光性着色組成物の全固形分量を基準として０．１〜３０重量％が好ましく、より好ましくは１〜２０重量％である。０．１質量％未満では多官能チオールの添加効果が不充分であり、３０質量％を越えると感度が高すぎて逆に解像度が低下する。
【００８４】
［貯蔵安定剤］
貯蔵安定剤は、感光性着色組成物の経時粘度を安定化させるものである。貯蔵安定剤としては、４級アンモニウムクロライド、有機酸およびそのメチルエーテル、有機ホスフィン、亜リン酸塩等が挙げられる。４級アンモニウムクロライドとしては、ベンジルトリメチルクロライド、ジエチルヒドロキシアミン等が例示できる。有機酸としては、乳酸、シュウ酸等が例示できる。有機ホスフィンとしては、ｔ−ブチルピロカテコール、トリエチルホスフィン、トリフェニルホスフィン等が例示できる。貯蔵安定剤は、着色組成物中の顔料１００重量部に対して、０．１〜１０重量部の量で含有させることができる。
【００８５】
［密着向上剤］
密着向上剤は、感光性着色組成物を基板に塗布して被膜を形成した際に、その被膜と基板との密着性を高めるものである。
【００８６】
密着向上剤としてはシランカップリング剤が好ましく使用できる。シランカップリング剤としては、ビニルシラン類、（メタ）アクリルシラン類、エポキシシラン類、アミノシラン類、チオシラン類等が挙げられる。
【００８７】
ビニルシラン類としては、ビニルトリス（β−メトキシエトキシ）シラン、ビニルエトキシシラン、ビニルトリメトキシシラン等が例示できる。
【００８８】
（メタ）アクリルシラン類としては、γ−メタクリロキシプロピルトリメトキシシラン等が例示できる。
【００８９】
エポキシシラン類としては、β−（３，４−エポキシシクロヘキシル）エチルトリメトキシシラン、β−（３，４−エポキシシクロヘキシル）メチルトリメトキシシラン、β−（３，４−エポキシシクロヘキシル）エチルトリエトキシシラン、β−（３，４−エポキシシクロヘキシル）メチルトリエトキシシラン、γ−グリシドキシプロピルトリメトキシシラン、γ−グリシドキシプロピルトリエトキシシラン等が例示できる。
【００９０】
アミノシラン類としては、Ｎ−β（アミノエチル）γ−アミノプロピルトリメトキシシラン、Ｎ−β（アミノエチル）γ−アミノプロピルトリエトキシシラン、Ｎ−β（アミノエチル）γ−アミノプロピルメチルジエトキシシシラン、γ−アミノプロピルトリエトキシシラン、γ−アミノプロピルトリメトキシシラン、Ｎ−フェニル−γ−アミノプロピルトリメトキシシラン、Ｎ−フェニル−γ−アミノプロピルトリエトキシシラン等が例示できる。
【００９１】
チオシラン類としては、γ−メルカプトプロピルトリメトキシシラン、γ−メルカプトプロピルトリエトキシシラン等が例示できる。
【００９２】
シランカップリング剤は、感光性着色組成物中の顔料１００重量部に対して、０．０１〜１００重量部の量で含有させることができる。
【００９３】
［有機溶剤］
有機溶剤としては、例えばシクロヘキサノン、エチルセロソルブアセテート、ブチルセロソルブアセテート、１−メトキシ−２−プロピルアセテート、ジエチレングリコールジメチルエーテル、エチルベンゼン、エチレングリコールジエチルエーテル、キシレン、エチルセロソルブ、メチル−ｎアミルケトン、プロピレングリコールモノメチルエーテル、トルエン、メチルエチルケトン、酢酸エチル、メタノール、エタノール、イソプロピルアルコール、ブタノール、イソブチルケトン、石油系溶剤等が挙げられ、これらを単独でもしくは混合して用いる。溶剤は、感光性着色組成物中の顔料１００重量部に対して、８００〜４０００重量部、好ましくは１０００〜２５００重量部の量で用いることができる。
【００９４】
［着色画素を形成する方法］
基板上への着色画素の作製方法は、公知のインクジェット法、印刷法、フォトリソグラフィ法、エッチング法など何れの方法で作製できるが、高精細、分光特性の制御性及び再現性等を考慮すれば、本発明の感光性着色組成物を基板上に塗布してその被膜を形成し、この被膜をパターン露光、現像することで着色画素を形成するフォトリソグラフィ法が好ましい。なお、この塗布から現像までの工程を各色毎に繰り返し行って複数色の着色画素を形成することができる。
【００９５】
このフォトリソグラフィ法を詳しく説明すると、まず、以下基板上に、感光性着色組成物を塗布し、乾燥してその被膜を形成する。塗布する手段はスピンコート、ディップコート、ダイコートなどが通常用いられるが、基板上に均一な膜厚で塗布可能な方法ならばこれらに限定されるものではない。乾燥は５０〜１２０℃で１〜２０分ほどすることが好ましい。塗布膜厚は任意であるが、分光透過率と電気特性などを考慮すると通常はプリベーク後の膜厚で３〜４μｍ程度である。感光性着色組成物の被膜にパターンマスクを介して露光を行う。光源には通常の高圧水銀灯などを用いればよい。タクトタイムへの影響を考えると、露光時の紫外線露光量として、１０〜１００ｍＪ／ｃｍ２でよいが、好ましくは１０〜５０ｍＪ／ｃｍ２の範囲である。５０ｍＪ／ｃｍ２以下の露光量で硬化するとき、本発明の感光性着色組成物の利点が特に生かされる。
【００９６】
次に、露光された被膜を現像する。現像液にはアルカリ性水溶液を用いる。アルカリ性水溶液の例としては、水酸化テトラメチルアンモニウム水溶液、もしくは水酸化カリウム水溶液が好んで用いられるが、炭酸ナトリウム水溶液、炭酸水素ナトリウム水溶液、または両者の混合水溶液、もしくはそれらに適当な界面活性剤などを加えたものを用いても良い。現像後、水洗、乾燥して着色画素が得られる。
【００９７】
なお、露光現像の後、加熱処理（ポストベーク）を施して、完全に硬化させることが望ましい。
【実施例】
【００９８】
以下に、実施例により本発明を具体的に説明するが、本発明の趣旨を逸脱しない範囲においてこれに限定されるものではない。
【００９９】
［樹脂溶液（Ａ）の合成］
反応容器にシクロヘキサノン８００部を入れ、容器に窒素ガスを注入しながら加熱して、下記モノマーおよび熱重合開始剤の混合物を滴下して重合反応を行った。
【０１００】
スチレン                                                          ６０．０部
メタクリル酸                                                      ６０．０部
メチルメタクリレート                                              ６５．０部
ブチルメタクリレート                                              ６５．０部
熱重合開始剤                                                      １０．０部
連鎖移動剤                                                          ３．０部
滴下後十分に加熱した後、熱重合開始剤２．０部をシクロヘキサノン５０部で溶解させたものを添加し、さらに反応を続けてアクリル樹脂の溶液を得た。
【０１０１】
この樹脂溶液に固形分が２０重量％になるようにシクロヘキサノンを添加してアクリル樹脂溶液を調製し、樹脂溶液（Ａ）とした。
【０１０２】
アクリル樹脂の重量平均分子量は、約１００００であった。
【０１０３】
［樹脂溶液（Ｂ）の合成］
反応容器にシクロヘキサノン８００部を入れ、容器に窒素ガスを注入しながら加熱して、下記モノマーおよび熱重合開始剤の混合物を滴下して重合反応を行った。
【０１０４】
スチレン                                                          ５５．０部
メタクリル酸                                                      ６５．０部
メチルメタクリレート                                              ６５．０部
ベンジルメタクリレート                                            ６０．０部
熱重合開始剤                                                      １５．０部
連鎖移動剤                                                          ３．０部
滴下後十分に加熱した後、熱重合開始剤２．０部をシクロヘキサノン５０部で溶解させたものを添加し、さらに反応を続けてアクリル樹脂の溶液を得た。
【０１０５】
この樹脂溶液に固形分が３０重量％になるようにシクロヘキサノンを添加してアクリル樹脂溶液を調製し、樹脂溶液（Ｂ）とした。
【０１０６】
アクリル樹脂の重量平均分子量は、約２００００であった。
【０１０７】
［着色組成物の調製］
下記の要領で赤、青、緑の着色組成物を調製した。
【０１０８】
＜赤色着色組成物１＞
下記組成の混合物を均一に攪拌混合した後、直径１ｍｍのガラスビースを用いて、サンドミルで５時間分散した後、５μｍのフィルターで濾過して赤色顔料の分散体を作製した。
【０１０９】
赤色顔料：Ｃ．Ｉ．Ｐｉｇｍｅｎｔ  Ｒｅｄ２５４                    １８．０部
（チバ・スペシャルティ・ケミカルズ社製「イルガーフォーレッド  Ｂ−ＣＦ」）
赤色顔料：Ｃ．Ｉ．Ｐｉｇｍｅｎｔ  Ｒｅｄ１７７                      ２．０部
（チバ・スペシャルティ・ケミカルズ社製「クロモフタールレッド    Ａ２Ｂ」）
分散剤（味の素ファインテクノ社製「アジスパーＰＢ８２１」）          ２．０部
樹脂溶液（Ａ）                                                  １００．０部
その後、下記組成の混合物を均一になるように攪拌混合した後、５μｍのフィルターで濾過して赤色着色組成物を得た。
【０１１０】
上記分散体                                                      １２２．０部
樹脂溶液（Ｂ）                                                    ８４．０部
多官能重合性モノマー（東亜合成製「アロニックス  Ｍ−５２０」）    ４０．０部
光重合開始剤（チバ・スペシャルティ・ケミカルズ社製「イルガキュアーＯＸＥ−０２」）
１．０部
光重合開始剤（チバ・スペシャルティ・ケミカルズ社製「イルガキュアー３６９」）
１４．０部
シクロヘキサノン                                                ３３７．０部
調整した着色組成物中のオキシムエステル系開始剤量は固形分中の０．８重量％であった。なお、「アロニックス  Ｍ−５２０」は、カルボキシル基を有する重合性モノマーであり、「イルガキュアーＯＸＥ−０２」はオキシムエステル化合物、「イルガキュアー３６９」はアルキルフェノン系化合物である。
【０１１１】
＜赤色着色組成物２＞
下記組成の混合物を均一に攪拌混合した後、直径１ｍｍのガラスビースを用いて、サンドミルで５時間分散した後、５μｍのフィルターで濾過して赤色顔料の分散体を作製した。
【０１１２】
赤色顔料：Ｃ．Ｉ．Ｐｉｇｍｅｎｔ  Ｒｅｄ２５４                    １８．０部
（チバ・スペシャルティ・ケミカルズ社製「イルガーフォーレッド  Ｂ−ＣＦ」）
赤色顔料：Ｃ．Ｉ．Ｐｉｇｍｅｎｔ  Ｒｅｄ１７７                      ２．０部
（チバ・スペシャルティ・ケミカルズ社製「クロモフタールレッド  Ａ２Ｂ」）
分散剤（味の素ファインテクノ社製「アジスパーＰＢ８２１」）          ２．０部
樹脂溶液（Ａ）                                                  １００．０部
その後、下記組成の混合物を均一になるように攪拌混合した後、５μｍのフィルターで濾過して赤色着色組成物を得た。
【０１１３】
上記分散体                                                      １２２．０部
樹脂溶液（Ｂ）                                                    ８４．０部
多官能重合性モノマー（東亜合成製「アロニックス  Ｍ−５２０」）    ４０．０部
光重合開始剤（チバ・スペシャルティ・ケミカルズ社製「イルガキュアーＯＸＥ−０２」）
０．８部
光重合開始剤（チバ・スペシャルティ・ケミカルズ社製「イルガキュアー３６９」
１４．２部
シクロヘキサノン                                                ３３７．０部
調整した着色組成物中のオキシムエステル系開始剤量は固形分中の０．６重量％であった。
【０１１４】
＜赤色着色組成物３＞
下記組成の混合物を均一に攪拌混合した後、直径１ｍｍのガラスビースを用いて、サンドミルで５時間分散した後、５μｍのフィルターで濾過して赤色顔料の分散体を作製した。
【０１１５】
赤色顔料：Ｃ．Ｉ．Ｐｉｇｍｅｎｔ  Ｒｅｄ２５４                    １８．０部
（チバ・スペシャルティ・ケミカルズ社製「イルガーフォーレッド  Ｂ−ＣＦ」）
赤色顔料：Ｃ．Ｉ．Ｐｉｇｍｅｎｔ  Ｒｅｄ１７７                      ２．０部
（チバ・スペシャルティ・ケミカルズ社製「クロモフタールレッド  Ａ２Ｂ」）
分散剤（味の素ファインテクノ社製「アジスパーＰＢ８２１」）          ２．０部
樹脂溶液（Ａ）                                                  １００．０部
その後、下記組成の混合物を均一になるように攪拌混合した後、５μｍのフィルターで濾過して赤色着色組成物を得た。
【０１１６】
上記分散体                                                      １２２．０部
樹脂溶液（Ｂ）                                                    ８４．０部
多官能重合性モノマー（東亜合成製「アロニックス  Ｍ−５２０」）    ４０．０部
光重合開始剤（チバ  スペチャルティ  ケミカルズ社製「イルガキュアーＯＸＥ−０２」）
１．２部
光重合開始剤（チバ・スペシャルティ・ケミカルズ社製「イルガキュアー３６９」）
１３．８部
シクロヘキサノン                                                ３３７．０部
調整した着色組成物中のオキシムエステル系開始剤量は固形分中の１．０重量％であった。
【０１１７】
＜赤色着色組成物４＞
下記組成の混合物を均一に攪拌混合した後、直径１ｍｍのガラスビースを用いて、サンドミルで５時間分散した後、５μｍのフィルターで濾過して赤色顔料の分散体を作製した。
【０１１８】
赤色顔料：Ｃ．Ｉ．Ｐｉｇｍｅｎｔ  Ｒｅｄ２５４                    １８．０部
（チバ・スペシャルティ・ケミカルズ社製「イルガーフォーレッド  Ｂ−ＣＦ」）
赤色顔料：Ｃ．Ｉ．Ｐｉｇｍｅｎｔ  Ｒｅｄ１７７                      ２．０部
（チバ・スペシャルティ・ケミカルズ社製「クロモフタールレッド  Ａ２Ｂ」）
分散剤（味の素ファインテクノ社製「アジスパーＰＢ８２１」）          ２．０部
樹脂溶液（Ａ）                                                  １００．０部
その後、下記組成の混合物を均一になるように攪拌混合した後、５μｍのフィルターで濾過して赤色着色組成物を得た。
【０１１９】
上記分散体                                                      １２２．０部
樹脂溶液（Ｂ）                                                    ８６．０部
多官能重合性モノマー（東亜合成製「アロニックス  Ｍ−５２０」）    ４０．０部
光重合開始剤（チバ・スペシャルティ・ケミカルズ社製「イルガキュアーＯＸＥ−０２」）
０．５部
光重合開始剤（チバ・スペシャルティ・ケミカルズ社製「イルガキュアー３６９」）
１４．０部
シクロヘキサノン                                                ３３５．５部
調整した着色組成物中のオキシムエステル系開始剤量は固形分中の０．４重量％であった。
【０１２０】
＜赤色着色組成物５＞
下記組成の混合物を均一に攪拌混合した後、直径１ｍｍのガラスビースを用いて、サンドミルで５時間分散した後、５μｍのフィルターで濾過して赤色顔料の分散体を作製した。
【０１２１】
赤色顔料：Ｃ．Ｉ．Ｐｉｇｍｅｎｔ  Ｒｅｄ２５４                    １８．０部
（チバ・スペシャルティ・ケミカルズ社製「イルガーフォーレッド  Ｂ−ＣＦ」）
赤色顔料：Ｃ．Ｉ．Ｐｉｇｍｅｎｔ  Ｒｅｄ１７７                      ２．０部
（チバ・スペシャルティ・ケミカルズ社製「クロモフタールレッド  Ａ２Ｂ」）
分散剤（味の素ファインテクノ社製「アジスパーＰＢ８２１」）          ２．０部
樹脂溶液（Ａ）                                                  １００．０部
その後、下記組成の混合物を均一になるように攪拌混合した後、５μｍのフィルターで濾過して赤色着色組成物を得た。
【０１２２】
上記分散体                                                      １２２．０部
樹脂溶液（Ｂ）                                                    ８４．０部
多官能重合性モノマー（東亜合成製「アロニックス  Ｍ−５２０」）    ４０．０部
光重合開始剤（チバ・スペシャルティ・ケミカルズ社製「イルガキュアーＯＸＥ−０２」）
１．０部
光重合開始剤（チバ  スペチャルティ  ケミカルズ社製「イルガキュアー８１９」）
１４．０部
シクロヘキサノン                                                ３３７．０部
調整した着色組成物中のオキシムエステル系開始剤量は固形分中の０．８重量％であった。なお、「イルガキュアー８１９」はオキシムエステル化合物やアルキルフェノン系化合物ではなく、（ビス）アシルホスフィンオキサイド系光重合開始剤である。
【０１２３】
＜赤色着色組成物６＞
下記組成の混合物を均一に攪拌混合した後、直径１ｍｍのガラスビースを用いて、サンドミルで５時間分散した後、５μｍのフィルターで濾過して赤色顔料の分散体を作製した。
【０１２４】
赤色顔料：Ｃ．Ｉ．Ｐｉｇｍｅｎｔ  Ｒｅｄ２５４                    １８．０部
（チバ・スペシャルティ・ケミカルズ社製「イルガーフォーレッド  Ｂ−ＣＦ」）
赤色顔料：Ｃ．Ｉ．Ｐｉｇｍｅｎｔ  Ｒｅｄ１７７                      ２．０部
（チバ・スペシャルティ・ケミカルズ社製「クロモフタールレッド  Ａ２Ｂ」）
分散剤（味の素ファインテクノ社製「アジスパーＰＢ８２１」）          ２．０部
樹脂溶液（Ａ）                                                  １００．０部
その後、下記組成の混合物を均一になるように攪拌混合した後、５μｍのフィルターで濾過して赤色着色組成物を得た。
【０１２５】
上記分散体                                                      １２２．０部
樹脂溶液（Ｂ）                                                  １３１．０部
多官能重合性モノマー（東亜合成製「アロニックス  Ｍ−５２０」）    ４０．０部
光重合開始剤（チバ・スペシャルティ・ケミカルズ社製「イルガキュアーＯＸＥ−０２」）
１．０部
シクロヘキサノン                                                ３０４．０部
調整した着色組成物中のオキシムエステル系開始剤量は固形分中の０．８重量％であった。
【０１２６】
＜緑色着色組成物１＞
下記組成の混合物を均一に攪拌混合した後、直径１ｍｍのガラスビースを用いて、サンドミルで５時間分散した後、５μｍのフィルターで濾過して緑色顔料の分散体を作製した。
【０１２７】
緑色顔料：Ｃ．Ｉ．Ｐｉｇｍｅｎｔ  Ｇｒｅｅｎ３６                  ２０．０部
（東洋インキ製造（株）製「リオノールグリーン  ６ＹＫ」）
黄色顔料：Ｃ．Ｉ．Ｐｉｇｍｅｎｔ  Ｙｅｌｌｏｗ  １５０              ８．０部
（バイエル社製「ファンチョンファーストイエロー  Ｙ−５６８８」）
分散剤（ビックケミー社製「Ｄｉｓｐｅｒｂｙｋ−１０３」）            ２．０部
樹脂溶液（Ａ）                                                  １０２．０部
その後、上記分散体を１３２部用い、さらに下記組成の混合物を均一になるように攪拌混合した後、５μｍのフィルターで濾過して緑色着色組成物を得た。
【０１２８】
樹脂溶液（Ｂ）                                                    ９９．０部
多官能重合性モノマー（大阪有機化学工業（株）製「ビスコート＃２５００」）
３０．０部
光重合開始剤（チバ・スペシャルティ・ケミカルズ社製「イルガキュアーＯＸＥ−０１」）
１．２部
光重合開始剤（チバ・スペシャルティ・ケミカルズ社製「イルガキュアー９０７」）
１０．０部
シクロヘキサノン                                                ３２７．８部
調整した着色組成物中のオキシムエステル系開始剤量は固形分中の１．０重量％であった。
【０１２９】
なお、「ビスコート＃２５００」は、構造式化１を有する重合性モノマーであり、カルボキシル基を有している。また、「イルガキュアーＯＸＥ−０１」はオキシムエステル化合物、「イルガキュアー９０７」はアルキルフェノン系化合物である。
【０１３０】
＜緑色着色組成物２＞
下記組成の混合物を均一に攪拌混合した後、直径１ｍｍのガラスビースを用いて、サンドミルで５時間分散した後、５μｍのフィルターで濾過して緑色顔料の分散体を作製した。
【０１３１】
緑色顔料：Ｃ．Ｉ．Ｐｉｇｍｅｎｔ  Ｇｒｅｅｎ３６                  ２０．０部
（東洋インキ製造（株）製「リオノールグリーン    ６ＹＫ」）
黄色顔料：Ｃ．Ｉ．Ｐｉｇｍｅｎｔ  Ｙｅｌｌｏｗ１５０                ８．０部
（バイエル社製「ファンチョンファーストイエロー  Ｙ−５６８８」）
分散剤（ビックケミー社製「Ｄｉｓｐｅｒｂｙｋ−１０３」）            ２．０部
樹脂溶液（Ａ）                                                  １０２．０部
その後、上記分散体を１３２部用い、さらに下記組成の混合物を均一になるように攪拌混合した後、５μｍのフィルターで濾過して緑色着色組成物を得た。
【０１３２】
樹脂溶液（Ｂ）                                                    ９９．０部
多官能重合性モノマー（日本化薬（株）製「ＫＡＹＡＲＡＤ  ＤＰＨＡ」）
３０．０部
光重合開始剤（チバ・スペシャルティ・ケミカルズ社製「イルガキュアーＯＸＥ−０１」）
１．２部
光重合開始剤（チバ・スペシャルティ・ケミカルズ社製「イルガキュアー９０７」）
１０．０部
シクロヘキサノン        ３２７．８部
調整した着色組成物中のオキシムエステル系開始剤量は固形分中の１．０重量％であった。なお、「ＫＡＹＡＲＡＤ  ＤＰＨＡ」はカルボキシル基を持たないモノマーである。
【０１３３】
＜緑色着色組成物３＞
下記組成の混合物を均一に攪拌混合した後、直径１ｍｍのガラスビースを用いて、サンドミルで５時間分散した後、５μｍのフィルターで濾過して緑色顔料の分散体を作製した。
【０１３４】
緑色顔料：Ｃ．Ｉ．Ｐｉｇｍｅｎｔ  Ｇｒｅｅｎ３６                  ２０．０部
（東洋インキ製造（株）製「リオノールグリーン  ６ＹＫ」）
黄色顔料：Ｃ．Ｉ．Ｐｉｇｍｅｎｔ  Ｙｅｌｌｏｗ１５０                ８．０部
（バイエル社製「ファンチョンファーストイエロー  Ｙ−５６８８」）
分散剤（ビックケミー社製「Ｄｉｓｐｅｒｂｙｋ−１０３」）            ２．０部
樹脂溶液（Ａ）                                                  １０２．０部
その後、上記分散体を１３２部用い、さらに下記組成の混合物を均一になるように攪拌混合した後、５μｍのフィルターで濾過して緑色着色組成物を得た。
【０１３５】
樹脂溶液（Ｂ）                                                    ９９．０部
多官能重合性モノマー（大阪有機化学工業（株）製「ビスコート＃２５００」）
３０．０部
光重合開始剤（チバ・スペシャルティ・ケミカルズ社製「イルガキュアーＯＸＥ−０１」）
１．５部
光重合開始剤（チバ・スペシャルティ・ケミカルズ社製「イルガキュアー９０７」）
９．７部
シクロヘキサノン                                                ３２７．８部
調整した着色組成物中のオキシムエステル系開始剤量は固形分中の１．２重量％であった。
【０１３６】
＜緑色着色組成物４＞
下記組成の混合物を均一に攪拌混合した後、直径１ｍｍのガラスビースを用いて、サンドミルで５時間分散した後、５μｍのフィルターで濾過して緑色顔料の分散体を作製した。
【０１３７】
緑色顔料：Ｃ．Ｉ．Ｐｉｇｍｅｎｔ  Ｇｒｅｅｎ３６                  ２０．０部
（東洋インキ製造（株）製「リオノールグリーン  ６ＹＫ」）
黄色顔料：Ｃ．Ｉ．Ｐｉｇｍｅｎｔ  Ｙｅｌｌｏｗ１５０                ８．０部
（バイエル社製「ファンチョンファーストイエロー  Ｙ−５６８８」）
分散剤（ビックケミー社製「Ｄｉｓｐｅｒｂｙｋ−１０３」）            ２．０部
樹脂溶液（Ａ）                                                  １０２．０部
その後、上記分散体を１３２部用い、さらに下記組成の混合物を均一になるように攪拌混合した後、５μｍのフィルターで濾過して緑色着色組成物を得た。
【０１３８】
樹脂溶液（Ｂ）                                                    ９９．０部
多官能重合性モノマー（大阪有機化学工業（株）製「ビスコート＃２５００」）
３０．０部
光重合開始剤（チバ・スペシャルティ・ケミカルズ社製「イルガキュアーＯＸＥ−０１」）
１．２部
光重合開始剤（チバ・スペシャルティ・ケミカルズ社製「イルガキュアー９０７」
５．０部
光重合開始剤（チバ・スペシャルティ・ケミカルズ社製「イルガキュアー３６９」）
５．０部
シクロヘキサノン                                                ３２７．８部
調整した着色組成物中のオキシムエステル系開始剤量は固形分中の１．０重量％であった。
【０１３９】
＜緑色着色組成物５＞
下記組成の混合物を均一に攪拌混合した後、直径１ｍｍのガラスビースを用いて、サンドミルで５時間分散した後、５μｍのフィルターで濾過して緑色顔料の分散体を作製した。
【０１４０】
緑色顔料：Ｃ．Ｉ．Ｐｉｇｍｅｎｔ  Ｇｒｅｅｎ３６                  ２０．０部
（東洋インキ製造（株）製「リオノールグリーン  ６ＹＫ」）
黄色顔料：Ｃ．Ｉ．Ｐｉｇｍｅｎｔ  Ｙｅｌｌｏｗ１５０                ８．０部
（バイエル社製「ファンチョンファーストイエロー  Ｙ−５６８８」）
分散剤（ビックケミー社製「Ｄｉｓｐｅｒｂｙｋ−１０３」）            ２．０部
樹脂溶液（Ａ）                                                  １０５．０部
その後、上記分散体を１３２部用い、さらに下記組成の混合物を均一になるように攪拌混合した後、５μｍのフィルターで濾過して緑色着色組成物を得た。
【０１４１】
樹脂溶液（Ｂ）                                                  １３３．０部
多官能重合性モノマー（大阪有機化学工業（株）製「ビスコート＃２５００」）
３０．０部
光重合開始剤（チバ・スペシャルティ・ケミカルズ社製「イルガキュアーＯＸＥ−０１」
０．５部
シクロヘキサノン          ３０１．５部
調整した着色組成物中のオキシムエステル系開始剤量は固形分中の０．４重量％であった。
【０１４２】
＜緑色着色組成物６＞
下記組成の混合物を均一に攪拌混合した後、直径１ｍｍのガラスビースを用いて、サンドミルで５時間分散した後、５μｍのフィルターで濾過して緑色顔料の分散体を作製した。
【０１４３】
緑色顔料：Ｃ．Ｉ．Ｐｉｇｍｅｎｔ  Ｇｒｅｅｎ３６                  ２０．０部
（東洋インキ製造（株）製「リオノールグリーン  ６ＹＫ」）
黄色顔料：Ｃ．Ｉ．Ｐｉｇｍｅｎｔ  Ｙｅｌｌｏｗ１５０                ８．０部
（バイエル社製「ファンチョンファーストイエロー  Ｙ−５６８８」）
分散剤（ビックケミー社製「Ｄｉｓｐｅｒｂｙｋ−１０３」）            ２．０部
樹脂溶液（Ａ）                                                  １２３．０部
その後、上記分散体を１３２部用い、さらに下記組成の混合物を均一になるように攪拌混合した後、５μｍのフィルターで濾過して緑色着色組成物を得た。
【０１４４】
樹脂溶液（Ｂ）                                                  １０２．０部
多官能重合性モノマー（大阪有機化学工業（株）製「ビスコート＃２５００」）
３０．０部
光重合開始剤（チバ・スペシャルティ・ケミカルズ社製「イルガキュアーＯＸＥ−０１」）
１．２部
増感剤（保土ヶ谷化学工業（株）製「ＥＡＢ−Ｆ」）                    ５．０部
シクロヘキサノン                                                ３０８．８部
調整した着色組成物中のオキシムエステル系開始剤量は固形分中の１．０重量％であった。
【０１４５】
＜青色着色組成物１＞
下記組成の混合物を均一に攪拌混合した後、直径１ｍｍのガラスビースを用いて、サンドミルで５時間分散した後、５μｍのフィルタで濾過して青色顔料の分散体を作製した。
【０１４６】
青色顔料：Ｃ．Ｉ．Ｐｉｇｍｅｎｔ  Ｂｌｕｅ１５                    ２０．０部
（東洋インキ製造（株）製「リオノールブルーＥＳ」）
紫色顔料：Ｃ．Ｉ．Ｐｉｇｍｅｎｔ  Ｖｉｏｌｅｔ２３                  ３．０部
（ＢＡＳＦ社製「パリオゲンバイオレット  ５８９０」）
分散剤（ゼネカ社製「ソルスバーズ２００００」）                      ５．０部
樹脂溶液（Ａ）                                                    ７０．０部
その後、下記組成の混合物を均一になるように攪拌混合した後、５μｍのフィルターで
濾過して青色着色組成物を得た。
【０１４７】
上記分散体                                                        ９８．０部
樹脂溶液（Ｂ）                                                    １０．０部
多官能重合性モノマー（大阪有機化学工業（株）製「ビスコート＃２５００」）
４７．０部
光重合開始剤（チバ・スペシャルティ・ケミカルズ社製「イルガキュアーＯＸＥ−０１」）
０．５部
光重合開始剤（チバ・スペシャルティ・ケミカルズ社製「イルガキュアー９０７」）
５．５部
増感剤（保土ヶ谷化学工業（株）製「ＥＡＢ−Ｆ」）                    ３．０部
シクロヘキサノン                                                ３８６．０部
調整した着色組成物中のオキシムエステル系開始剤量は固形分中の０．５重量％であった。
【０１４８】
＜青色着色組成物２＞
下記組成の混合物を均一に攪拌混合した後、直径１ｍｍのガラスビースを用いて、サンドミルで５時間分散した後、５μｍのフィルタで濾過して青色顔料の分散体を作製した。
【０１４９】
青色顔料：Ｃ．Ｉ．Ｐｉｇｍｅｎｔ  Ｂｌｕｅ１５                    ２０．０部
（東洋インキ製造（株）製「リオノールブルーＥＳ」）
紫色顔料：Ｃ．Ｉ．Ｐｉｇｍｅｎｔ  Ｖｉｏｌｅｔ２３                  ３．０部
（ＢＡＳＦ社製「パリオゲンバイオレット  ５８９０」）
分散剤（ゼネカ社製「ソルスバーズ２００００」）                      ５．０部
樹脂溶液（Ａ）                                                    ７０．０部
その後、下記組成の混合物を均一になるように攪拌混合した後、５μｍのフィルターで濾過して青色着色組成物を得た。
【０１５０】
上記分散体                                                        ９８．０部
樹脂溶液（Ｂ）                                                    １０．０部
多官能重合性モノマー（大阪有機化学工業（株）製「ビスコート＃２５００」）
４７．０部
光重合開始剤（チバ・スペシャルティ・ケミカルズ社製「イルガキュアーＯＸＥ−０１」）
１．０部
光重合開始剤（チバ・スペシャルティ・ケミカルズ社製「イルガキュアー９０７」）
８．０部
シクロヘキサノン                                                ３８６．０部
調整した着色組成物中のオキシムエステル系開始剤量は固形分中の１．０重量％であった。
【０１５１】
＜青色着色組成物３＞
下記組成の混合物を均一に攪拌混合した後、直径１ｍｍのガラスビースを用いて、サンドミルで５時間分散した後、５μｍのフィルタで濾過して青色顔料の分散体を作製した。
【０１５２】
青色顔料：Ｃ．Ｉ．Ｐｉｇｍｅｎｔ  Ｂｌｕｅ１５                    ２０．０部
（東洋インキ製造（株）製「リオノールブルーＥＳ」）
紫色顔料：Ｃ．Ｉ．Ｐｉｇｍｅｎｔ  Ｖｉｏｌｅｔ２３                  ３．０部
（ＢＡＳＦ社製「パリオゲンバイオレット  ５８９０」）
分散剤（ゼネカ社製「ソルスバーズ２００００」）                      ５．０部
樹脂溶液（Ａ）                                                    ７０．０部
その後、下記組成の混合物を均一になるように攪拌混合した後、５μｍのフィルターで濾過して青色着色組成物を得た。
【０１５３】
上記分散体                                                        ９８．０部
樹脂溶液（Ｂ）                                                    １０．０部
多官能重合性モノマー（新中村化学（株）製「ＮＫエステルＡＴＭＰＴ」）
４７．０部
光重合開始剤（チバ・スペシャルティ・ケミカルズ社製「イルガキュアーＯＸＥ−０１」）
１．０部
光重合開始剤（チバ・スペシャルティ・ケミカルズ社製「イルガキュアー９０７」
８．０部
シクロヘキサノン                                                ３８６．０部
調整した着色組成物中のオキシムエステル系開始剤量は固形分中の１．０重量％であった。「ＮＫエステルＡＴＭＰＴ」はカルボキシル基を持たないモノマーである。
【０１５４】
＜青色着色組成物４＞
下記組成の混合物を均一に攪拌混合した後、直径１ｍｍのガラスビースを用いて、サンドミルで５時間分散した後、５μｍのフィルタで濾過して青色顔料の分散体を作製した。
【０１５５】
青色顔料：Ｃ．Ｉ．Ｐｉｇｍｅｎｔ  Ｂｌｕｅ１５                    ２０．０部
（東洋インキ製造（株）製「リオノールブルーＥＳ」）
紫色顔料：Ｃ．Ｉ．Ｐｉｇｍｅｎｔ  Ｖｉｏｌｅｔ  ２３                ３．０部
（ＢＡＳＦ社製「パリオゲンバイオレット  ５８９０」）
分散剤（ゼネカ社製「ソルスバーズ２００００」                        ５．０部
樹脂溶液（Ａ）          ７０．０部
その後、下記組成の混合物を均一になるように攪拌混合した後、５μｍのフィルターで濾過して青色着色組成物を得た。
【０１５６】
上記分散体                                                        ９８．０部
樹脂溶液（Ｂ）                                                    １０．０部
多官能重合性モノマー（大阪有機化学工業（株）製「ビスコート＃２５００」）
４７．０部
光重合開始剤（チバ・スペシャルティ・ケミカルズ社製「イルガキュアーＯＸＥ−０１」）
０．５部
光重合開始剤（チバ・スペシャルティ・ケミカルズ社製「イルガキュアー９０７」）
５．５部
光重合開始剤（チバ・スペシャルティ・ケミカルズ社製「ダロキュアーＴＰＯ」）
３．０部
シクロヘキサノン      ３８６．０部
調整した着色組成物中のオキシムエステル系開始剤量は固形分中の０．５重量％であった。なお、「ダロキュアーＴＰＯ」はオキシムエステル化合物やアルキルフェノン系化合物ではなく、（モノ）アシルホスフィンオキサイド系光重合開始剤である。
【０１５７】
＜青色着色組成物５＞
下記組成の混合物を均一に攪拌混合した後、直径１ｍｍのガラスビースを用いて、サンドミルで５時間分散した後、５μｍのフィルタで濾過して青色顔料の分散体を作製した。
【０１５８】
青色顔料：Ｃ．Ｉ．Ｐｉｇｍｅｎｔ  Ｂｌｕｅ  １５                  ２０．０部
（東洋インキ製造（株）製「リオノールブルーＥＳ」）
紫色顔料：Ｃ．Ｉ．Ｐｉｇｍｅｎｔ  Ｖｉｏｌｅｔ２３                  ３．０部
（ＢＡＳＦ社製「パリオゲンバイオレット  ５８９０」）
分散剤（ゼネカ社製「ソルスバーズ２００００」）                      ５．０部
樹脂溶液（Ａ）                                                    ７０．０部
その後、下記組成の混合物を均一になるように攪拌混合した後、５μｍのフィルターで濾過して青色着色組成物を得た。
【０１５９】
上記分散体                                                        ９８．０部
樹脂溶液（Ｂ）                                                    １０．０部
多官能重合性モノマー（大阪有機化学工業（株）製「ビスコート＃２５００」）
４７．０部
光重合開始剤（チバ・スペシャルティ・ケミカルズ社製「イルガキュアー９０７」）
６．０部
増感剤（保土ヶ谷化学工業（株）製「ＥＡＢ−Ｆ」）                    ３．０部
シクロヘキサノン                                                ３８６．０部
調整した着色組成物中にオキシムエステル系開始剤量は含まれていない。
【０１６０】
＜青色着色組成物６＞
下記組成の混合物を均一に攪拌混合した後、直径１ｍｍのガラスビースを用いて、サンドミルで５時間分散した後、５μｍのフィルタで濾過して青色顔料の分散体を作製した。
【０１６１】
青色顔料：Ｃ．Ｉ．Ｐｉｇｍｅｎｔ  Ｂｌｕｅ１５                    ２０．０部
（東洋インキ製造（株）製「リオノールブルーＥＳ」）
紫色顔料：Ｃ．Ｉ．Ｐｉｇｍｅｎｔ  Ｖｉｏｌｅｔ２３                  ３．０部
（ＢＡＳＦ社製「パリオゲンバイオレット  ５８９０」）
分散剤（ゼネカ社製「ソルスバーズ２００００」）                      ５．０部
樹脂溶液（Ａ）          ７０．０部
その後、下記組成の混合物を均一になるように攪拌混合した後、５μｍのフィルターで濾過して青色着色組成物を得た。
【０１６２】
上記分散体                                                        ９８．０部
樹脂溶液（Ｂ）        １０．０部
多官能重合性モノマー（大阪有機化学工業（株）製「ビスコート＃２５００」）
４７．０部
光重合開始剤（チバ・スペシャルティ・ケミカルズ社製「イルガキュアーＯＸＥ−０１」）
１．０部
光重合開始剤（チバ・スペシャルティ・ケミカルズ社製「ダロキュアーＴＰＯ」）
５．０部
増感剤（保土ヶ谷化学工業（株）製「ＥＡＢ−Ｆ」）                    ３．０部
シクロヘキサノン                                                ３８６．０部
調整した着色組成物中のオキシムエステル系開始剤量は固形分中の１．０重量％であった。
【０１６３】
得られた感光性着色組成物を用いて感度評価および表面平坦性評価を行った。
【０１６４】
［感度評価］
感度評価に用いる基板の作製方法を以下に示す。ガラス基板にそれぞれの感光性着色組成物をスピンコートにより最終膜厚３μｍとなるように塗布した。乾燥の後、露光機にて４０μｍのストライプ状の開口パターンを持つフォトマスクを用いて１０ｍＪ／ｃｍ２から１５０ｍＪ／ｃｍ２まで１０ｍＪ／ｃｍ２間隔でパターン露光し、アルカリ現像液にて９０秒間現像した後、バッチ式オーブンにて２３０℃で３０分焼成を行い、着色画素をガラス基板上に形成した。なお、アルカリ現像液は以下の組成からなる。以下、実施例及び比較例ではこのアルカリ現像液を用いて現像を行う。
【０１６５】
炭酸ナトリウム                                                  １．５重量％
炭酸水素ナトリウム                                              ０．５重量％
陰イオン系界面活性剤                                            ８．０重量％
（花王（株）製「ペリレックスＮＢＬ」）
水                                                                ９０重量％
得られた基板上の露光量毎における着色画素膜厚を接触式膜厚計（小坂研究所製ＥＴ４０００Ａ）にて測定し、塗布・乾燥後の膜厚に対する割合（残膜率）が７０％以上となる最小の露光量を飽和感度とした。
【０１６６】
感度評価において、飽和感度が５０ｍＪ／ｃｍ２以下を感度良好として○、飽和感度が６０ｍＪ／ｃｍ２以上９０ｍＪ／ｃｍ２以下を使用可能として△、飽和感度が１００ｍＪ／ｃｍ２以上のものを感度不足として×とした。
【０１６７】
［表面ムラ評価］
表面平坦性評価に用いる基板の作製方法を以下に示す。ガラス基板に着色組成物をスピンコートにより最終膜厚３μｍとなるように塗布した。乾燥の後、露光機にて１３０μｍのストライプ状の開口パターンを持つフォトマスクを用いて飽和感度においてパターン露光し、アルカリ現像液にて９０秒間現像した後、バッチ式オーブンにて２３０℃で３０分熱硬化を行い、着色画素をガラス基板上に形成した。
【０１６８】
得られたガラス基板上の着色画素を顕微鏡で観察し、表面ムラがないものを平坦性良好として○、反射光源でのみ表面ムラが確認できるものを△、反射光源及び透過光源で表面ムラが確認できるものを×とした。
【０１６９】
実施例ならびに比較例に用いた赤色着色組成物１から６の組成を表１に、緑色着色組成物１から６の組成を表２に、青色着色組成物１から６の組成を表３に示す。
【０１７０】
【表１】
0005556141.tif 000005
【０１７１】
【表２】
0005556141.tif 000006
【０１７２】
【表３】
0005556141.tif 000007
（実施例１）
着色画素として、赤色着色組成物１を用いて感度評価、表面平坦性評価用基板を作製し、それぞれ評価を行った。この時の飽和感度は４０ｍＪ／ｃｍ２、表面ムラは観測されなかった。
【０１７３】
（実施例２）
着色画素として、赤色着色組成物２を用いて感度評価、表面平坦性評価用基板を作製し、それぞれ評価を行った。この時の飽和感度は５０ｍＪ／ｃｍ２、表面ムラは観測されなかった。
【０１７４】
（実施例３）
着色画素として、赤色着色組成物３を用いて感度評価、表面平坦性評価用基板を作製し、それぞれ評価を行った。この時の飽和感度は３０ｍＪ／ｃｍ２、表面ムラは観測されなかった。
【０１７５】
（実施例４）
着色画素として、赤色着色組成物４を用いて感度評価、表面平坦性評価用基板を作製し、それぞれ評価を行った。この時の飽和感度は７０ｍＪ／ｃｍ２、表面ムラは観測されなかった。
【０１７６】
（実施例５）
着色画素として、緑色着色組成物１を用いて感度評価、表面平坦性評価用基板を作製し、それぞれ評価を行った。この時の飽和感度は３０ｍＪ／ｃｍ２、表面ムラは観測されなかった。
【０１７７】
（実施例６）
着色画素として、緑色着色組成物２を用いて感度評価、表面平坦性評価用基板を作製し、それぞれ評価を行った。この時の飽和感度は３０ｍＪ／ｃｍ２、表面ムラは反射光源でのみ観測された。
【０１７８】
（実施例７）
着色画素として、緑色着色組成物３を用いて感度評価、表面平坦性評価用基板を作製し、それぞれ評価を行った。この時の飽和感度は２０ｍＪ／ｃｍ２、表面ムラは反射光源でのみ観測された。
【０１７９】
（実施例８）
着色画素として、緑色着色組成物４を用いて感度評価、表面平坦性評価用基板を作製し、それぞれ評価を行った。この時の飽和感度は３０ｍＪ／ｃｍ２、表面ムラは観測されなかった。
【０１８０】
（実施例９）
着色画素として、青色着色組成物１を用いて感度評価、表面平坦性評価用基板を作製し、それぞれ評価を行った。この時の飽和感度は５０ｍＪ／ｃｍ２、表面ムラは観測されなかった。
【０１８１】
（実施例１０）
着色画素として、青色着色組成物２を用いて感度評価、表面平坦性評価用基板を作製し、それぞれ評価を行った。この時の飽和感度は４０ｍＪ／ｃｍ２、表面ムラは観測されなかった。
【０１８２】
（実施例１１）
着色画素として、青色着色組成物３を用いて感度評価、表面平坦性評価用基板を作製し、それぞれ評価を行った。この時の飽和感度は３０ｍＪ／ｃｍ２、表面ムラは反射光源でのみ観測された。
【０１８３】
（実施例１２）
着色画素として、青色着色組成物４を用いて感度評価、表面平坦性評価用基板を作製し、それぞれ評価を行った。この時の飽和感度は５０ｍＪ／ｃｍ２、表面ムラは観測されなかった。
【０１８４】
（比較例１）
着色画素として、赤色着色組成物５を用いて感度評価、表面平坦性評価用基板を作製し、それぞれ評価を行った。この時の飽和感度は６０ｍＪ／ｃｍ２、表面ムラは反射光源及び透過光源で観測された。
【０１８５】
（比較例２）
着色画素として、赤色着色組成物６を用いて感度評価、表面平坦性評価用基板を作製し、それぞれ評価を行った。この時の飽和感度は６０ｍＪ／ｃｍ２、表面ムラは反射光源及び透過光源で観測された。
【０１８６】
（比較例３）
着色画素として、緑色着色組成物５を用いて感度評価、表面平坦性評価用基板を作製し、それぞれ評価を行った。この時の飽和感度は１１０ｍＪ／ｃｍ２、表面ムラは観測されなかった。
【０１８７】
（比較例４）
着色画素として、緑色着色組成物６を用いて感度評価、表面平坦性評価用基板を作製し、それぞれ評価を行った。この時の飽和感度は４０ｍＪ／ｃｍ２、表面ムラは反射光源及び透過光源で観測された。
【０１８８】
（比較例５）
着色画素として、青色着色組成物５を用いて感度評価、表面平坦性評価用基板を作製し、それぞれ評価を行った。この時の飽和感度は１００ｍＪ／ｃｍ２、表面ムラは観測されなかった。
【０１８９】
（比較例６）
着色画素として、青色着色組成物６を用いて感度評価、表面平坦性評価用基板を作製し、それぞれ評価を行った。この時の飽和感度は５０ｍＪ／ｃｍ２、表面ムラは反射光源及び透過光源で観測された。
【０１９０】
（考察）
実施例及び比較例の評価結果を表４に示す。この結果から、次のことが分かる。
【０１９１】
【表４】
0005556141.tif 000008
（１）光重合開始剤としてオキシムエステル系化合物とアルキルフェノン系化合物のいずれか一方を含有する組成物（比較例２〜５）においては、露光感度又は被膜の平坦性に問題がある。光重合開始剤として、オキシムエステル系化合物に加えて、（ビス）アシルホスフィンオキサイド系光重合開始剤（比較例１）又は（モノ）アシルホスフィンオキサイド系光重合開始剤（比較例６）においても、その平坦性は改善されない。
【０１９２】
これに対して、光重合開始剤としてオキシムエステル系化合物とアルキルフェノン系化合物の双方を使用した実施例１〜１２においては、いずれも、露光感度と被膜の平坦性の双方に優れている。
【０１９３】
この結果から、重合性モノマーの量が固形分中の２０％以上である感光性着色組成物において、光重合開始剤としてオキシムエステル系化合物及びアルキルフェノン系化合物の両者を含有することにより、飽和感度および表面ムラが良好な着色画素を得ることが可能であることが分かる。
【０１９４】
（２）オキシムエステル系化合物及びアルキルフェノン系化合物の両者を含む場合にも
、オキシムエステル系化合物の量が０．５重量％に満たない実施例４では、露光感度がわずかに劣る。これに対して、０．５重量％の実施例９及び実施例１２では、十分な露光感度を有している。なお、０．５重量％より多いそのほかの実施例（実施例１〜３，５〜８，１１）も同様である。この結果から、オキシムエステル系化合物の量が増加するにつれて露光感度が向上することが分かる。また、０．５重量％以上であれば十分な露光感度を有することが分かる。
【０１９５】
（３）他方、オキシムエステル系化合物の量が１．２重量％の実施例７では、反射光源により表面ムラが観察された。これに対し、１．０重量％の実施例３、５、８では、透過光源はもちろん、反射光源によっても表面ムラは観察できず、優れた平坦性を有している。この結果から、オキシムエステル系化合物の量が減少するにつれて、表面平坦性が向上していくことが分かる。また、１．０重量％以下であれば、優れた平坦性を示すことが分かる。
【０１９６】
そして、前記（２）の考察の結果と重ね合わせて考察すると、オキシムエステル系化合物の量が０．５〜１．０重量％の場合、十分な露光感度を有し、かつ、表面平坦性に優れているため、着色画素形成のプロセスにおけるマージンを広くとれることが理解できる。
【０１９７】
なお、１．０重量％の実施例６、１１では、反射光源により表面ムラが観察されたが、前述のように、実施例３、５、８では観察されていないことから、実施例６、１１の表面ムラは別の原因によるものと推測される。この点については、次に考察する。
【０１９８】
（４）前述の実施例６では、重合性モノマーとして「ＫＡＹＡＲＡＤ  ＤＰＨＡ」を使用しており、実施例１１では「ＮＫエステルＡＴＭＰＴ」を使用している。これらは、いずれもカルボキシル基を持たないモノマーである。これに対して、実施例３、５、８を含め、そのほかの実施例１〜５、７〜１０，１２においては、カルボキシル基を有するモノマーを使用している。この結果から、重合性モノマーとしては、カルボキシル基を有するモノマーが望ましく、その場合、反射光源による表面ムラも観察できない平坦な着色画素が得られることが分かる。
【符号の説明】
【０１９９】
１‥対向基板
１１‥ガラス基板
１２‥偏光板
１３‥共通電極
１４・・スリット
１５・・配向膜
１６・・ブラックマトリクス
１８・・着色画素（Ｒ、Ｇ、Ｂ）
１９・・突起
２‥アレイ基板
２１‥ガラス基板
２２‥偏光板
２３・・着色画素（Ｒ、Ｇ、Ｂ）
２４・・画素電極
２５・・突起
２６・・スリット
２７・・配向膜
２９・・コンタクトホール
３‥薄膜トランジスタ層
３１・・ゲート電極
３２・・ゲート絶縁膜
３３・・保護層
３４・・半導体層
３５・・ソース電極
３６・・ドレイン電極
４‥液晶層
【図１】
0005556141.tif 000009
【図２】
0005556141.tif 000010
【図３】
0005556141.tif 000011